FR 2728395 A1 19960621 FR 9415194 A 19941216 "ELEMENT EN MATERIAU COMPOSITE AVEC ASSEMBLAGE(S) DE CONTINUITE ELECTRIQUE A TRAVERS L'ELEMENT, SON PROCEDE DE FABRICATION ET SON UTILISATION EN AERONAUTIQUE" L'invention a pour objet un élément en matériau composite comprenant au moins un assemblage destiné & assurer la conductivité électrique à travers l'élément, le matériau composite étant du type comprenant une matrice organique, nécessitant un traitement thermique pour attein- dre une température critique de rigidification et/ou mise en forme, et renforcée de fibres minérales ou organiques, la température critique étant une température de polymérisation dans le cas d'une matrice thermodurcissable, et une tempéra- ture de mise en forme, par exemple par moulage, dans le cas d'une matrice thermoplastique. L'invention vise également le procédé de fabrication de cet élément, ainsi que son utilisation en aéronautique. La "métallisation' des éléments ou pièces en matériaux composites, c'està-dire les mesures prises pour assurer la continuité électrique au travers de ces éléments ou pièces, est une exigence requise dans le domaine aéronau- tique pour assurer notamment une protection des équipements électriques embarqués aux interférences électromagnétiques, lorsque les aéronefs embarquant ces équipements sont au moins partiellement réalisés à l'aide de tels éléments. Elle a pour but, entre autres, de permettre l'écoulement des charges électrostatiques qui peuvent provenir par exemple de contraintes électriques. Pratiquement, on interpose un grillage électrique- ment conducteur dans un empilage de couches de matériaux composites destinées à former par exemple un panneau de fuselage, ce qui revient à conférer au fuselage d'un aéronef ainsi réalisé les propriétés d'une cage de Faraday. De cette manière, l'intérieur du fuselage se trouve isolé électrique- ment, le grillage permettant l'évacuation des charges électriques. Cependant, une telle structure s'avère insuffisante pour permettre le passage de courants de forte intensité dûs à la foudre, par exemple. Dans ce cas, la décharge électri- que ne peut pas être totalement évacuée par le simple grillage et elle risque d'altérer l'élément composite considéré, et de mettre l'aéronef en danger. En général, le remède consiste à disposer en plus, dans l'empilage de couches de matériaux composites, des clinquants en cuivre, généralement sous forme de rubans de faible largeur. L'expérience montre que ces clinquants, introduits au sein des matériaux composites, se déforment lors du traitement thermique que subissent les matrices organiques de ces matériaux (lors de la polymérisation à chaud dans le cas de matrices thermodurcissables ou lors du moulage et/ou de la conformation à chaud dans le cas de matrices thermo- plastiques). Il apparaît, lors de cette opération, des con- traintes thermiques. Il peut en résulter notamment des décollements ou des ruptures qui altèrent les caractéristi- ques des éléments en question. Il peut en résulter, également, des ondulations des bandes de cuivre. Ces ondulations ont pour effet de suppri- mer le contact électrique entre deux bandes de cuivre successives. De ce fait, une telle disposition ne peut pas permettre d'assurer de manière fiable la métallisation des éléments en matériaux composites. La solution actuelle impose de limiter ces rubans de cuivre à une longueur de 0,8 à 1 m environ et d'assurer la continuité électrique par chevauchement local sur quelques centimètres des bandes de cuivre, prises deux à deux. En général, ce procédé supprime les ondulations des rubans de cuivre lors des traitements thermiques. Cependant, lors de la polymérisation ou du traite- ment thermique de conformation, les résines peuvent s'enga- ger entre les bandes de cuivre dans les zones de chevauche- ment, et altérer ainsi les contacts. De ce fait, la conduc- tion électrique n'est plus convenablement assurée. Il convient donc d'intervenir souvent sur ce genre d'assemblage pour effectuer des réparations par soudure. On peut égale- ment prévoir la mise en place de vis ou de rivets, pour maintenir les bandes de cuivre en contact dans les zones de chevauchement, mais les résultats ne sont jamais excellents (oxydations, résistance électrique accrue,...). De plus, ces opérations nécessitent du temps et de la main d'oeuvre et sont de ce fait coûteuses. L'invention a pour but de fournir un élément en matériau composite comprenant au moins un assemblage exempt de tous les inconvénients des éléments de l'art antérieur, en particulier, chaque assemblage doit permettre le passage de courants électriques de forte intensité, et ne pas se déformer ou s'altérer sous l'action de contraintes thermi- ques, surtout lors de l'opération de polymérisation ou de moulage et/ou conformation à chaud de la matrice. Selon la Demanderesse et de façon surprenante et inattendue, il est possible non seulement d'obtenir un élément en matériau composite comprenant au moins un assemblage permettant d'assurer une meilleure continuité électrique à travers l'élément que les assemblages de l'art antérieur mais, de plus, d'atteindre ce résultat d'une manière simple, économique et efficace, dès lors que l'on met en oeuvre au moins un assemblage avec superposition partielle d'au moins deux organes allongés électriquement conducteurs et que l'on interpose une pièce de jonction au moins revêtue d'un métal ou alliage électriquement bon conducteur entre deux portions superposées desdits organes allongés de chaque assemblage, en maintenant la pièce en contact permanent avec lesdites portions superposées. Plus précisément, l'élément en matériau composite conforme à l'invention, comprenant une matrice organique à température critique de rigidification et/ou mise en forme, et renforcée de fibres minérales ou organiques, notamment choisies dans le groupe comprenant les fibres de carbone, de verre et aramides, ainsi qu'au moins un assemblage avec superposition partielle d'au moins deux organes allongés d'un premier métal ou alliage électriquement conducteur, à point de fusion sensiblement supérieur à ladite tempéra- ture critique de la matrice, l'assemblage étant essentielle- ment noyé dans la matrice afin d'assurer une continuité électrique à travers l'élément, est caractérisé par le fait qu'au moins une pièce de jonction, constituée au moins partiellement en surface d'un second métal ou alliage électriquement conducteur, à point de fusion sensiblement inférieur au point de fusion dudit premier métal ou alliage, est interposée entre des portions superposées desdits organes allongés de chaque assemblage, avec lesquelles portions ladite pièce de jonction est maintenue en contact permanent par soudure dudit second métal ou alliage contre ledit premier métal ou alliage. Selon un mode de réalisation préférentiel, les organes allongés du premier métal ou alliage sont des lames, rubans ou bandes, comme connu en soi. En effet, de tels organes allongés permettent une bonne évacuation des charges électriques en même temps qu'une bonne intégration aux matériaux composites. Selon un mode de réalisation avantageux, la pièce de jonction comprend une structure porteuse, de préférence en forme de pièce sensiblement plane, en un troisième métal ou alliage électriquement conducteur, à point de fusion sensiblement supérieur à la température critique de la matrice, et comportant un revêtement au moins partiel en ledit second métal ou alliage, dont le point de fusion est sensiblement inférieur au point de fusion dudit troisième métal ou alliage. Ceci est favorable à la fois à l'intégra- tion de la pièce de jonction dans les composites et à l'obtention d'une bonne liaison par soudure du revêtement en ledit second métal ou alliage de la pièce de jonction audit premier métal ou alliage des organes allongés. En outre, de cette manière, l'évacuation des charges électriques est encore mieux assurée, et de façon rapide et efficace. On préfère mettre en oeuvre une pièce de jonction, dont la pièce plane du troisième métal ou alliage se présente sous la forme d'une grille, d'un grillage ou d'un treillis au moins partiellement revêtu du second métal ou alliage, ayant de préférence une épaisseur comprise entre 0,05 mm et 2 mm. On obtient ainsi des pièces de jonction planes et particulièrement aptes à assurer une bonne conductivité électrique et une bonne évacuation des charges, en particulier si le troisième métal ou alliage est choisi dans le groupe comprenant les alliages de cuivre, d'alumi- nium et de nickel, tandis que le premier métal ou alliage est choisi dans le groupe comprenant le cuivre, l'aluminium, l'acier inoxydable et le nickel, et que le second métal ou alliage est choisi dans le groupe comprenant l'indium, le nickel, l'étain, le plomb, le zinc et des alliages eutecti- ques, notamment des métaux précités. De plus, une telle pièce de jonction est simple à disposer dans l'empilage des couches composites de l'élément & réaliser. Il est particulièrement avantageux de réaliser un élément présentant des clinquants de cuivre en tant qu'orga- nes allongés et un grillage en bronze imprégné d'indium en tant que pièce de jonction entre deux portions superposées des clinquants de cuivre. En effet, ces métaux sont particu- lièrement bons conducteurs, peu coûteux et l'indium, qui a un bas point de fusion (156,2'C), est simple à déposer en revêtement sur du bronze par exemple, et à utiliser pour effectuer une soudure à bas point de fusion. Dans un mode de réalisation procurant une meilleure qualité de la soudure reliant la pièce de jonction aux organes allongés, et économe en temps de fabrication, car évitant le dépôt d'un revêtement en ledit second métal ou alliage sur une structure porteuse, telle qu'un grillage, en ledit troisième métal ou alliage, ladite pièce de jonction est uniquement constituée dudit second métal ou alliage. Avantageusement, ladite pièce de jonction est une galette plate et mince de ce second métal ou alliage, de sorte à présenter des surfaces homogènes pour la liaison aux organes allongés, et cette galette est disposée dans une fenêtre ménagée dans une couche de fibres de renfort également interposée entre les portions superposées des organes allongés auxquelles la galette est soudée. Chaque assemblage d'au moins deux organes allongés et d'au moins une pièce de jonction peut être réalisé dans un premier temps, puis introduit dans un second temps dans un empilage de couches composites avant le traitement thermique de rigidification et/ou mise en forme de l'empila- ge. Mais il est particulièrement avantageux, pour réduire considérablement la durée et la complexité de fabrication, et donc aussi les coûts, que le point de fusion du second métal ou alliage soit sensiblement inférieur à la tempéra- ture critique de la matrice. Ceci permet d'introduire les organes allongés et les pièces de jonction non soudés les uns aux autres dans l'empilage des couches composites de l'élément avant le traitement thermique de rigidification et/ou conformation de l'empilage, et d'assurer la soudure du second métal ou alliage des pièces de jonction au premier métal ou alliage des organes allongés au cours du traitement thermique permettant d'atteindre la température critique de la matrice, nécessaire à sa rigidification et/ou à sa mise en forme, pour l'obtention d'un élément composite achevé et utilisable. L'élément en matériau composite selon l'invention peut être utilisé notamment dans le domaine de l'aéronauti- que et surtout pour la fabrication de pales ou de moyeux de rotors d'hélicoptères ou pour la fabrication de panneaux de fuselage ou de capotage, de trappes ou de portes d'avions et d'hélicoptères. Le procédé de fabrication d'un élément selon l'invention est caractérisé par le fait que: - dans une première étape, on réalise au moins une pièce de Jonction en la constituant au moins partiellement en surface avec le second métal ou alliage électriquement conducteur, notamment choisi dans le groupe comprenant l'indium, le nickel, l'étain, le plomb, le zinc et des alliages eutectiques, notamment des métaux précités, - dans une deuxième étape, on prépare au moins un assemblage en interposant au moins une pièce de jonction obtenue selon la première étape entre des portions superpo- sées d'au moins deux organes allongés, réalisés dans le premier métal ou alliage électriquement conducteur, notam- ment choisi dans le groupe comprenant le cuivre, l'alumi- nium, l'acier inoxydable et le nickel, et - dans une troisième étape, on réalise l'élément en introduisant au moins un assemblage préparé selon la deuxième étape dans un matériau composite et en effectuant un traitement thermique permettant d'atteindre la tempéra- ture critique de la matrice de ce matériau. Ce traitement thermique est celui requis par la matrice, c'est-à-dire un traitement thermique de polymérisation ou de conformation selon que la ou les résines de la matrice est ou sont thermodurcissable(s) ou thermoplastique(s), et éventuelle- ment et simultanément un traitement thermique d'assemblage de la ou des pièces de jonction aux organes allongés conducteurs par soudage du second au premier métal ou alliage, si le second métal ou alliage a un point de fusion sensiblement inférieur à ladite température critique de la matrice. Selon une première variante du procédé de l'inven- tion, dans la première étape, on réalise la pièce de jonction en déposant, par exemple à la vague, au moyen d'un fer à souder, un revêtement du second métal ou alliage sur une structure porteuse conformée en pièce sensiblement plane réalisée dans ledit troisième métal ou alliage électrique- ment conducteur et choisi notamment dans le groupe compre- nant les alliages de cuivre, d'aluminium et de nickel. Selon une seconde variante du procédé, dans la première étape, la pièce de jonction est réalisée en écrasant et/ou laminant au moins un morceau dudit second métal ou alliage en une galette sensiblement plate et mince, et, dans la seconde étape, avant superposition l'une par l'autre desdites portions superposées des deux organes allongés, on dispose la galette dans une fenêtre ménagée dans une couche de fibres de renfort disposée sur l'une desdites portions superposées. Selon un mode de réalisation encore plus préféren- tiel, dans la deuxième étape du procédé, on maintient au moins une pièce de jonction entre des portions superposées des organes allongés au moyen d'une substance adhésive ou collante, qui, dans la seconde variante du procédé, peut être une résine d'imprégnation d'une bandelette d'une couche de fibres de renfort recouvrant la fenêtre recevant la galette, et de la même classe que la ou les résines de la matrice du matériau composite. De cette façon, la fabrication de l'élément en matériau composite est plus facile, car un bon positionne- ment de la pièce de jonction entre les portions superposées des organes allongés est assuré. Selon un mode de réalisation encore plus avantageux, en particulier pour la formation du matériau composite, dans la troisième étape du procédé, le traitement thermique est effectué sous une dépression comprise entre environ 0,05 MPa et environ 0,01 MPa dans un sac & vide en autoclave, d'abord & une température comprise entre environ 60 C et environ C et pendant une durée comprise entre environ 0,5 h et environ 1,5 h, puis à une température comprise entre environ C et environ 220C et pendant une durée comprise entre environ 1 h et environ 3 h et sous une pression comprise entre environ 0,15 MPa et 0,55 MPa. Ce traitement thermique est particulièrement, économique et efficace. Il s'avère également que le matériel utilisé pour sa mise en oeuvre est un matériel courant, qui ne demande donc pas d'installations particulières. Il est également à noter que les conditions, notam- g ment de pression et températures, requises sont des condi- tions relativement faciles à obtenir. L'invention pourra être encore mieux comprise & l'aide des exemples non limitatifs qui suivent et dans lesquels sont indiqués deux modes de réalisation avantageux de l'invention. Ces exemples sont décrits en référence aux dessins annexés sur lesquels: - la figure 1 est une vue schématique en perspective représentant la préparation d'un premier exemple de pièce de Jonction, - la figure 2 est une vue analogue à la figure 1 représentant la préparation d'un assemblage à l'aide de la pièce de jonction de la figure 1, - la figure 3 est une vue schématique en coupe transversale d'un élément stratifié en matériau composite incorporant un assemblage selon la figure 2, - la figure 4 présente en a) et b) des courbes de température et de pression en fonction du temps corres- pondant au traitement thermique de formation de 1 'élément en matériau composite de la figure 3, - la figure 5 est une courbe de mesure de la résistance électrique en fonction de la distance dans l'élément de la figure 3, - les figures 6a à 6c sont trois vues en plan représentant trois phases successives de la préparation d'un assemblage à l'aide d'un second exemple de pièce de jonc- tion, - la figure 7 est une vue schématique en coupe longitudinale de l'assemblage de la figure 6c. L'exemple décrit en référence aux figures 1 à 3 concerne la fabrication d'un élément stratifié en matériau composite comprenant des clinquants ou rubans de cuivre assemblés par un grillage de bronze recouvert d'indium, pour assurer la continuité électrique dans l'élément. On se propose de fabriquer un élément en matériau composite conforme à l'invention comprenant une matrice organique synthétique en résine thermodurcissable, de la classe dite "à 180 C", c'est-à-dire dont la température de polymérisation est de 180 C, telle qu'une résine époxyde, renforcée par des fibres de verre et des fibres de carbone en couches superposées, ainsi qu'un assemblage avec superpo- sition partielle de deux clinquants ou rubans de cuivre d'environ 40 mm de large, entre lesquels est interposé un grillage de bronze partiellement revêtu d'indium. Dans une première étape, on réalise l'imprégnation ou le revêtement d'un grillage de bronze à l'aide d'indium. Pour cela, on décape un grillage de bronze 1 sensiblement carré d'environ 30 mm de côté avec un produit décapant le cuivre ou les alliages de cuivre avant soudage, tel que celui commercialisé sous la dénomination HARAFLUX, on le rince abondamment à l'eau chaude et on le sèche à l'air à C. On place le grillage 1 ainsi préparé sur un support plan en bois 2 commrne montré sur la figure 1. Le grillage 1 est maintenu sur le support 2 à l'aide d'un adhésif simple- face 3, par exemple en PFTE, collé sur le support 2 et sur lequel le grillage i est maintenu à l'aide d'un adhésif simple-face 4 collé le long de -deux côtés opposés du grillage i et sur les parties du support 2 qui sont adjacen- tes à ces deux côtés opposés. On obtient le grillage 1 revêtu d'indium 6 par un dépôt à la vague en passant un fer à souder électrique à panne large 5 sur le grillage 1 en repoussant devant lui une vague d'indium 6a sur le grillage 1. Le point de fusion de l'indium, bon conducteur électrique, étant inférieur à celui du bronze, on obtient une imprégnation ou un revêtement du grillage de bronze 1 avec une couche mince d'indium 6, dont l'épaisseur peut être comprise entre 0,05 mm et 2 mm. Dans une deuxième étape, on réalise un assemblage 10 en interposant le grillage 1 imprégné d'indium 6 entre deux rubans ou clinquants de cuivre 7, comme représenté sur la figure 2. Pour cela, on découpe deux rubans ou clinquants de cuivre 7 de 40 mm de largeur à la longueur voulue, et on les redresse pour enlever les ondulations éventuelles. On brosse une portion 8 sur l'une des faces de chaque clinquant de cuivre 7 dans sa partie d'extrémité venant en superposition avec la partie d'extrémité de l'autre. Sur la portion brossée 8 de l'un des deux clin- quants de cuivre 7, on colle un film d'adhésif double-face 9, par exemple en silicone, ayant une fenêtre carrée dans sa partie centrale, puis on colle sur une partie de cet adhésif 9 autour de sa fenêtre, les quatre côtés du grillage 1 imprégné d'indium 6, puis la portion brossée 8 de l'autre clinquant de cuivre 7 sur la partie de l'adhésif 9 non recouverte par le grillage 1, comme indiqué sur la figure 2. Les deux extrémités 8 superposées des clinquants 7 sont assemblées par l'adhésif 9 avec interposition du grillage 1 revêtu d'indium 6. L'assemblage 10 peut être soumis à un traitement thermique, sous une dépression de 0,03 MPa à partir de la pression atmosphérique (pression absolue de 0,07 MPa) dans un sac à vide, en autoclave d'abord à 80 C pendant 1 heure puis à 180 C pendant 2 heures sous une pression de 0,2 MPa, comme représenté sur les courbes a) et b) de la figure 4. Mais, de préférence, le traitement thermique est effectué après mise en place de l'assemblage 10 dans un empilement de couches 11 et 12 de fibres de renfort préimprégnées de la résine synthétique précitée, polymérisable à 180 C, pour former un élément 13 en matériau composite par polymérisation à chaud de la résine et compactage sous pression de l'empilement, come décrit ci-dessous dans la troisième étape, en référence à la figure 3. Dans cette troisième étape, on introduit l'assem- blage 10 ainsi obtenu entre, d'une part, trois couches supérieures 12 de fibres de carbone et, d'autre part, une couche inférieure 11 de fibres de verre qui sont pré- imprégnées de résine époxyde, les fibres étant agencées en tissus, tresses, nappes ou stratifils, unidirectionnels ou croisés, selon la structure recherchée pour l'élément 13 en matériau composite que l'on veut obtenir (voir figure 3). On soumet l'élément 13 ainsi obtenu à un traitement thermique effectué en sac à vide sous une dépression de 0, 03 MPa (pression absolue de 0,07 MPa) et en autoclave, d'abord à une température de 80 C pendant 1 heure, puis à une tempéra- ture de 180C pendant 2 heures, sous une pression de 0,2 MPa depuis la fin du palier de température à 80 C. Le traitement thermique est schématisé sur les courbes a) et b) de la figure 4. Sur la figure 4, a), l'axe des ordonnées représente la température T (en OC) et l'axe des abscisses, le temps du traitement t (en heure). Sur la figure 4, b), l'axe des ordonnées représente la pression P (en MPa) et l'axe des abscisses le temps du traitement (en heure). Selon la figure 4, b), la dépression de 0,03 MPa dans le sac à vide contenant l'élément stratifié 13 est maintenue en continu pendant toute la durée du traitement thermique. Au début du cycle de polymérisation, selon la figure 4, a), la montée en température, à partir de la température ambiante, est sensiblement linéaire jusqu'à la température de 80*C, maintenue ensuite en palier pendant 1 heure. Peu avant la fin de ce palier à 80 C, la pression est augmentée sensiblement linéairement dans 1 'autoclave, autour du sac à vide, depuis la pression atmosphérique jusqu'à atteindre une surpression de 0, 2 MPa, qui est ensuite maintenue en palier (voir figure 4, b)). Au début de ce palier de surpression, selon la figure 4, a), la température est augmentée linéairement de 80 C à 1800C pour polymériser la résine, et est ensuite maintenue en palier à cette température pendant environ 2 heures. Puis cette température décroît sensiblement linéairement de 180 C à la température ambiante, et la surpression est réduite de 0,2 MPa à la pression atmosphérique au cours de cette phase de refroidis- sement. Comme le point de fusion de l'indium (156,2"C) est inférieur à la température de polymérisation de 180 C, le revêtement d'indium 6 du grillage de bronze 1 fond en contact du cuivre des rubans 7 dans l'assemblage 10, puis, au refroidissement, se solidifie en assurant une soudure solidarisant les deux rubans 7 au grillage 1. Enfin la dépression dans le sac à vide est annulée, et l'autoclave, puis le sac à vide peuvent être ouverts, pour sortir l'élément composite stratifié ainsi fabriqué. A noter que les points de fusion du cuivre et du bronze étant très supérieurs à la température de polymérisation de la résine, le traitement thermique n'endommage pas les rubans 7 ni le grillage 1. La bonne conductivité électrique à travers l'élément 13 est illustrée par le graphe de la figure 5. Le graphe représente l'évolution de la résistance électrique en fonction de la distance entre un point de référence et un point de mesure déplacé le long des rubans de cuivre 7 sur l'élément 13. On observe une quasi linéarité de la résistance électrique mesurée y compris au niveau de la zone de jonction 14, o se trouve la pièce de jonction formée par le grillage 1 revêtu d'indium 6. Il en résulte que l'assemblage 10 tel que conçu dans le cadre de la présente invention permet d'assurer une bonne continuité électrique à l'intérieur d'un élément 13 en matériau composite, y compris au niveau de la pièce de jonction (1, 6), grâce à la coopération de cette dernière (en deux matériaux bons conducteurs de 1 'électricité (bronze et indium)) avec les bandes ou rubans en cuivre, bons conducteurs de l'électricité. En variante, la pièce de jonction peut être un grillage de bronze revêtu d'un tricot de nickel, également bon conducteur de l'électricité. La réalisation d'un second exemple d'assemblage de rubans de cuivre à l'aide d'une pièce de jonction pour assurer la continuité électrique dans un élément en matériau composite à matrice organique est décrite cidessous en référence aux figures 6a à 7. On suppose, dans ce qui suit, que la fabrication d'un élément composite tel que 13 de la figure 3 est assurée dans un moule de structure classique, en deux parties à empreintes internes complémentaires. Dans l'empreinte interne de la partie inférieure du moule (non représentée), on commence par déposer, comme schématisée sur la figure 6a, la couche 11 de la figure 3, par exemple une couche de tissu de fibres de verre, destinée à former la peau externe de l'élément 13, de 0,05 mm d'épaisseur et préimprégnée de la résine époxyde polymérisant à 180C. Sur cette couche 11, on dépose une première bande de cuivre 7, après l'avoir, comme dans l'exemple précédent, redressée pour enlever les ondulations, décapée dans sa partie d'extrémité 8 par brossage mécanique, par exemple à l'aide d'une éponge métallique, puis dégraissée, la manipulation des bandes de cuivre 7 se faisant avec des gants pour éviter toute oxydation du cuivre. On découpe ensuite un morceau carré ou rectangulaire 14 dans une couche de fibres de renfort, qui peut être le même tissu de fibres de verre imprégné de résine que la couche 11, et on le pose sur l'extrémité 8 de la bande de cuivre 7 et sur les partiesadjacentes du tissu de verre 11, après avoir découpé une fenêtre 15 de forme carrée dans ce morceau 14, qui est collé de place en place sur la couche de tissu 11, autour de l'extrémité 8 de la bande 7 que ce morceau 14 recouvre. Ce collage peut être assuré par la résine d'imprégnation du morceau 14 de tissu de verre. Par rapport à la largeur de la bande de cuivre 7, de l'ordre de 30 à 40 mm, les dimensions du morceau 14 de tissu de verre sont telles que les parties de ce morceau 14 qui sont appliquées contre le tissu de verre 11 ont une largeur de 10 à 15 mm, sur les trois côtés autour de l'extrémité 8 de la bande 7, et que la fenêtre 15 soit entourée, sur ces trois côtés, d'une partie du morceau de tissu de verre 14 recouvrant la bande de cuivre 7 sur 5 à 7 mm de large environ. Comme montré sur la figure 6b, on dépose ensuite sur l'extrémité 8 de la bande de cuivre 7, et dans la fenêtre 15 du morceau de tissu de verre 14, une galette 16 de forme carrée d'indium. Cette galette 16 est plus petite que la fenêtre 15 découpée dans le morceau de tissu de verre 14 de sorte à présenter un jeu de 5 à 7 mm environ entre les côtés de la galette 16 et ceux de la fenêtre 15. La galette d'indium 16 a été préparée en écrasant à la presse un morceau d'indium pur, ou en le laminant entre des rouleaux, pour transformer ce morceau d'indium en galette, après l'avoir protégé en le disposant entre deux films d'une matière synthétique du type utilisé pour constituer des sacs à vide, afin d'éviter l'adhérence de l'indium aux mâchoires de la presse ou aux rouleaux de laminage. La galette d'indium ainsi formée a une épaisseur comprise entre environ 0,15 mm et 0,25 mm. Dans la galette plate et mince ainsi obtenue, on découpe la galette 16 de forme carrée aux dimensions un peu inférieures à celles de la fenêtre 15 qui la reçoit, comme expliqué ci-dessus. Eventuellement, pour maintenir la galette 16 en place dans cette fenêtre 15, on dépose une bandelette 17 de tissu de verre préimprégné de résine, donc collante, d'une largeur de 5 à 7 mm par exemple, par dessus la galette 16 et le morceau de tissu de verre 14, transversalement à la bande de cuivre 7, comme représenté sur la figure 6b. On dépose ensuite la seconde bande de cuivre 7, comme montré sur la figure 6c, dans le prolongement de la première bande 7, mais de sorte que son extrémité 8, & surface préparée par décapage et dégraissage, soit placée au-dessus de l'empilement de la bandelette de tissu 17, de la galette d'indium 16, du morceau de tissu de verre 14 et de l'extrémité 8 en regard de la première bande de cuivre 7. Les deux bandes de cuivre 7 sont ainsi superposées par leurs extrémités 8, comme dans le premier exemple (voir figure 2), puis l'ensemble est recouvert d'un second morceau 18 rectangulaire ou carré du même tissu de verre imprégné de résine, pour stabiliser l'assemblage 10' ainsi préparé et en particulier faire tenir les bandes de cuivre 7 en superposi- tion par leurs extrémités 8. L'assemblage ainsi préparé est représenté en coupe sur la figure 7. Il est compacté en étant disposé dans un sac à vide relié pendant une heure au minimum à une source de dépression, pour faire tenir l'ensemble des composants ainsi positionnés. Après l'opéra- tion de compactage, on poursuit l'opération de drapage, selon la structure que l'on veut obtenir, par exemple en empilant, par dessus les bandes de cuivre 7 et l'assemblage 10' de la figure 7, trois couches de tissu de fibres de carbone 12, comme représenté sur la figure 3, si l'on veut réaliser un élément en matériau composite ayant la même structure résistante que celui de la figure 3. L'empilage ainsi obtenu est ensuite soumis au traitement thermique assurant la polymérisation de la résine à 180 C. Ce traitement thermique peut être celui décrit ci- dessus en référence à la figure 4. Au cours de ce traitement thermique, l'indium de la galette 16 fond à la température de 156,2"C et remplit la fenêtre 15, avant la polymérisation à 1800C. Après le refroidissement, et comme dans le premier exemple, la galette d'indium 16, constituant une pièce de jonction entre les deux bandes de cuivre 7, est soudée au cuivre des bandes 7 par des surfaces homogènes, procurant une bonne qualité à la soudure. Comme mentionné ci-dessus, à la place de l'indium, on peut utiliser le nickel, l'étain, le plomb, le zinc ou des alliages eutectiques de ces métaux, tandis que les bandes de cuivre peuvent être remplacées par des bandes ou rubans d'aluminium, d'acier inoxydable ou encore de nickel. Lorsque la pièce de jonction n'est pas entièrement réalisée dans le métal ou l'alliage à bas point de fusion utilisé pour faire la soudure avec les bandes ou rubans conducteurs, on peut utiliser, pour réaliser la structure plane porteuse du revêtement à bas point de fusion, et à la place du bronze, des alliages d'aluminium et/ou de nickel ainsi que d'autres alliages du cuivre. L'invention peut être appliquée à la fabrication de tous éléments en matériau composite devant présenter une continuité électrique, et en particulier ceux utilisables en construction aéronautique pour réaliser des panneaux de fuselage, de voilure ou de capotage, des portes et trappes de fuselage ou voilure, des éléments de surfaces de commande ou de caissons pour avions et hélicoptères, ainsi que des moyeux ou pales de rotors d'hélicoptères par exemple, sans que cette énumération soit limitative. REVENDICATIONS 1. Elément en matériau composite (13) comprenant une matrice organique à température critique de rigidification et/ou mise en forme, et renforcée de fibres minérales ou organiques (11, 12), notamment choisies dans le groupe comprenant les fibres de carbone, de verre et aramides, ainsi qu'au moins un assemblage (10, 10') avec superposition partielle d'au moins deux organes allongés (7) d'un premier métal ou alliage électriquement conducteur, à point de fusion sensiblement supérieur à ladite température critique de la matrice, l'assemblage (10, 10') étant essentiellement noyé dans la matrice afin d'assurer une continuité électri- que à travers l'élément, caractérisé par le fait qu'au moins une pièce de jonction (1, 16), constituée au moins partiel- lement en surface d'un second métal ou alliage électri- quement conducteur, à point de fusion sensiblement inférieur au point de fusion dudit premier métal ou alliage, est interposée entre des portions superposées desdits organes allongés (7) de chaque assemblage (10, 10'), avec lesquelles portions ladite pièce de jonction (1, 16) est maintenue en contact permanent par soudure dudit second métal ou alliage contre ledit premier métal ou alliage. 2. Elément selon la revendication 1, caractérisé en ce que le point de fusion du second métal ou alliage est sensiblement inférieur à la température critique de la matrice. 3. Elément selon l'une des revendications 1 et 2, caractérisé en ce que le premier métal ou alliage est choisi dans le groupe comprenant le cuivre, l'aluminium, l'acier inoxydable et le nickel. 4. Elément selon l'une des revendications 1 à 3, caractérisé en ce que le second métal ou alliage est choisi dans le groupe comprenant l'indium, le nickel, l'étain, le plomb, le zinc et des alliages eutectiques. 5. Elément selon l'une quelconque des revendications 1 à 4, caractérisé en ce que la pièce de jonction (1) comprend une pièce sensiblement plane, en un troisième métal ou alliage électriquement conducteur à point de fusion sensiblement supérieur à ladite température critique de la matrice, et comportant un revêtement (6) au moins partiel en ledit second métal ou alliage, dont le point de fusion est sensiblement inférieur au point de fusion dudit troisième métal ou alliage. 6. Elément selon la revendication 5, caractérisé par le fait que la pièce sensiblement plane du troisième métal ou alliage est une grille, un grillage (1) ou un treillis, au moins partiellement revêtu du second métal ou alliage (6). 7. Elément selon la revendication 6, caractérisé par le fait que le revêtement (6) en second métal ou alliage a une épaisseur comprise entre 0,05 mm et 2 mm. 8. Elément selon l'une quelconque des revendications à 7, caractérisé en ce que ledit troisième métal ou alliage est choisi dans le groupe comprenant les alliages de cuivre, d'aluminium et de nickel. 9. Elément selon la revendication 8, caractérisé par le fait que les organes-allongés (7) sont des clinquants de cuivre et la pièce de jonction (1) est un grillage en bronze imprégné d'indium (6). 10. Elément selon l'une quelconque des revendica- tions 1 à 4, caractérisé en ce que la pièce de jonction (16) est uniquement constituée dudit second métal ou alliage. 11. Elément selon la revendication 10, caractérisé en ce que ladite pièce de jonction est une galette (16) sensiblement plate et mince dudit second métal ou alliage, la galette (16) étant disposée dans une fenêtre (15) ménagée dans une couche (14) de fibres de renfort également interpo- sée entre lesdites portions superposées (8) des organes allongés (7) auxquelles la galette (16) est soudée. 12. Elément selon l'une quelconque des revendica- tions 1 à 11, caractérisé par le fait que les organes allongés (7) du premier métal ou alliage sont des lames, rubans ou bandes. 13. Utilisation de l'élément en matériau composite (13) selon l'une des revendications 1 à 12 précédentes, dans le domaine de l'aéronautique, et notamment pour la fabrica- tion de pales ou de moyeux de rotors d'hélicoptères ou pour la fabrication de panneaux de fuselage ou de capotage, de trappes ou de portes d'avions et d'hélicoptères. 14. Procédé de fabrication d'un élément selon l'une quelconque des revendications 1 à 12, caractérisé par le fait que: - dans une première étape, on réalise au moins une pièce de jonction (1, 16) en la constituant au moins partiellement en surface avec ledit second métal ou alliage électriquement conducteur, - dans une deuxième étape, on prépare au moins un assemblage (10, 10') en interposant au moins une pièce de jonction (1, 16) obtenue selon la première étape entre des portions superposées (8) d'au moins deux organes allongés (7), réalisés dans le premier métal ou alliage électrique- ment conducteur, et - dans une troisième étape, on réalise l'élément (13) en introduisant au moins un assemblage (10, 10') préparé selon la deuxième étape dans un matériau composite et en effectuant un traitement thermique permettant d'at- teindre la température critique de la matrice dudit matériau. 15. Procédé selon la revendication 14, caractérisé en ce que, dans la première étape, on réalise la pièce de jonction en déposant un revêtement (6) dudit second métal ou alliage sur une pièce sensiblement plane (1) réalisée dans le troisième métal ou alliage électriquement conducteur. 16. Procédé selon la revendication 15, caractérisé par le fait que, dans la première étape, on effectue le dépôt du revêtement (6) à la vague (6a), au moyen d'un fer à souder (5) par exemple. 17. Procédé selon la revendication 14, caractérisé en ce que, dans la première étape, on réalise la pièce de jonction en écrasant et/ou laminant au moins un morceau dudit second métal ou alliage en une galette (16) sensible- ment plate et mince dudit second métal ou alliage. 18. Procédé selon la revendication 17, caractérisé en ce que, dans la seconde étape, on dispose la galette (16) dans une fenêtre (15) ménagée dans une couche (14) de fibres de renfort disposée sur l'une des portions superposées (8) des deux organes allongés (7) avant superposition par l'autre desdites portions superposées. 19. Procédé selon l'une des revendications 14 à 18, caractérisé par le fait que, dans la deuxième étape, on maintient au moins une pièce de jonction (1, 16) entre des portions superposées (8) des organes allongés (7) au moyen d'une substance adhésive ou collante (9, 17). 20. Procédé selon l'une quelconque des revendica- tions 14 à 19, caractérisé par le fait que, dans la troi- sième étape, le traitement thermique est effectué sous une dépression comprise entre environ 0,05 MPa et environ 0,01 MPa dans un sac à vide en autoclave, d'abord à une tempéra- ture comprise entre environ 60 C et environ 120"C et pendant une durée comprise entre environ 0,5 h et environ 1,5 h, puis à une température comprise entre environ 140 C et environ 220C et pendant une durée comprise entre environ lh et environ 3 h et sous une pression comprise entre environ 0,15 MPa et 0,55 MPa.